СПОСОБ И СИСТЕМА ПРОИЗВОДСТВА ВЫСОКОКЛАССНОГО ЧУГУНА

1. Способ производства чугуна, характеризующийся тем, что
разливают чугун низкого сорта, содержащий первоначальное заранее определенное количество марганца и первоначальное заранее определенное количество титана, причем первоначальное заранее определенное количество марганца больше 0,40%, и первоначальное заранее определенное количество титана больше 0,40%,
рафинируют чугун низкого сорта путем избирательного добавления заранее определенного количества, по крайней мере, одного окислителя к чугуну низкого сорта, чтобы инициировать образование двуокиси марганца и двуокиси титана, причем заранее определенное количество по крайней мере одного добавляемого окислителя находится в диапазоне от 3% до 30%, и путем удаления двуокиси марганца и двуокиси титана, когда двуокись марганца и двуокись титана присутствуют вместе с чугуном высокого качества,
собирают чугун высокого качества, содержащий второе заранее определенное количество марганца и второе заранее определенное количество титана, причем второе заранее определенное количество марганца меньше 0,040%, и второе заранее определенное количество титана меньше 0,040%.
2. Способ по п. 1, отличающийся тем, что заранее определенное количество, по крайней мере, одного окислителя добавляют для того, чтобы инициировать образование слоя двуокиси марганца и слоя двуокиси титана.
3. Способ по п. 1, отличающийся тем, что двуокись марганца и двуокись титана формируется при окислении первоначального заранее определенного количества марганца и первоначального заранее определенного количества титана, присутствующих в чугуне низкого сорта, кислородом, когда реакция окисления инициируется при использовании скрытого тепла.
4. Способ по п. 1, отличающийся тем, что разлив чугуна низкого сорта состоит из сбора чугуна низкого сорта в каждом из нескольких ковшей, и передачи на рафинирование каждого из нескольких ковшей, содержащих чугун низкого сорта.
5. Способ по п. 1, отличающийся тем, что сбор чугуна высокого качества включает наклон каждого из нескольких ковшей, и наливание чугуна высокого качества после наклона каждого из нескольких ковшей.
6. Способ по п. 1, отличающийся тем, что заранее определенное количество, по крайней мере, одного добавляемого окислителя является оксидом железа (II).
7. Способ по п. 1, отличающийся тем, что заранее определенное количество, по крайней мере, одного добавляемого окислителя является оксидом железа (III).
8. Способ по п. 1, отличающийся тем, что заранее определенное количество, по крайней мере, одного добавляемого окислителя является оксидом железа (II, III).
9. Способ по п. 1, отличающийся тем, что дополнительно включает сбор железной руды, кокса и флюса в доменной печи, выплавку железной руды, кокса и флюса для получения чугуна низкого сорта вместе с доменным шлаком в доменной печи, и удаление доменного шлака, полученного при выплавке железной руды, из доменной печи.
10. Способ по п. 1, отличающийся тем, что чугун низкого сорта разливают из доменной печи.